(57)【特許請求の範囲】
【請求項１】
正極と、負極と、非水電解質とを備えた非水電解質二次電池において、前記非水電解質中に、化学式（１）で示されるリチウムビス（オキサラト）ボレート０．１〜１．０質量％と、化学式（２）で示される不飽和スルトン化合物とを含有することを特徴とする非水電解質二次電池。
【化１】
0004807072.tif 000017
【化２】
0004807072.tif 000018
ただし、化学式（２）において、Ｒ１〜Ｒ４は、それぞれ独立して、水素、フッ素、または炭素数１〜４のフッ素を含んでもよい炭化水素基であり、ｎは１〜３の整数である。
【請求項２】
不飽和スルトン化合物が化学式（３）で示される１，３−プロペンスルトンであることを特徴とする請求項１に記載の非水電解質二次電池。
【化３】
0004807072.tif 000019
【請求項３】
正極と、負極と、非水電解質とを備えた非水電解質二次電池の製造方法において、前記非水電解質中に、化学式（１）で示されるリチウムビス（オキサラト）ボレート０．１〜１．０質量％と、化学式（２）で示される不飽和スルトン化合物０．２〜１．５質量％とを含有することを特徴とする非水電解質二次電池の製造方法。
【化４】
0004807072.tif 000020
【化５】
0004807072.tif 000021
ただし、化学式（２）において、Ｒ１〜Ｒ４は、それぞれ独立して、水素、フッ素、または炭素数１〜４のフッ素を含んでもよい炭化水素基であり、ｎは１〜３の整数である。
【発明の詳細な説明】
【技術分野】
【０００１】
本発明は非水電解質二次電池に関するものである。
【背景技術】
【０００２】
近年、民生用の携帯電話、ポータブル機器や携帯情報端末などの急速な小型軽量化・多様化に伴い、その電源である電池に対して、小型で軽量かつ高エネルギー密度で、さらに長期間繰り返し充放電が実現できる二次電池の開発が強く要求されている。なかでも、水溶液系電解液を使用する鉛電池やニッケルカドミウム電池と比較して、これらの要求を満たす二次電池としてリチウムイオン二次電池などの非水電解質二次電池が最も有望であり、活発な研究がおこなわれている。
【０００３】
非水電解質二次電池の正極活物質には、二硫化チタン、五酸化バナジウムおよび三酸化モリブデンをはじめとして、リチウムコバルト複合酸化物、リチウムニッケル複合酸化物およびスピネル型マンガン酸化物等の一般式ＬｉｘＭＯ２（ただし、Ｍは一種以上の遷移金属）で表される種々の化合物が検討されている。なかでも、リチウムコバルト複合酸化物、リチウムニッケル複合酸化物およびスピネル型リチウムマンガン複合酸化物などは、４Ｖｖｓ．Ｌｉ／Ｌｉ＋以上の極めて貴な電位での充放電が可能であるため、正極として用いることで高い放電電圧を有する電池を実現できる。
【０００４】
非水電解質二次電池の負極活物質には、金属リチウム、リチウム合金、リチウムを吸蔵・放出が可能な炭素材料など種々検討されているが、なかでも炭素材料を使用すると、サイクル寿命の長い電池が得られ、かつ安全性が高いという利点がある。
【０００５】
非水電解質二次電池の非水電解質には、一般にエチレンカーボネートやプロピレンカーボネートなどの高誘電率溶媒とジメチルカーボネートやジエチルカーボネートなどの低粘度溶媒との混合系溶媒にＬｉＰＦ６やＬｉＢＦ４等のＬｉ塩を溶解させた電解液が使用されているが、これらの溶媒やリチウム塩は、目的の電池性能によって無数の組み合わせが可能である。
【０００６】
近年開発が進められているハイブリッド車などの移動体搭載用の電池では、良好な寿命性能だけでなく、寒冷地での使用を考慮した、優れた低温放電性能が求められ、さらには、寿命末期においても十分な低温放電性能を有することが求められている。
【０００７】
この低温放電特性を向上させる方法には種々の方法があり、上述のようなリチウムイオン二次電池では、例えば、特許文献１に示されるように、低粘度でかつ凝固点の低いメチルアセテートなどのカルボン酸エステルを溶媒として用いる方法が検討されている。
【０００８】
また、特許文献２および特許文献３に示されるように、一般的なＬｉ塩であるＬｉＰＦ６に代わって、リチウムビス（オキサラト）ボレートをＬｉ塩として用いることで、電解液の熱安定性の向上や、正極活物質に含まれる遷移金属の溶出を引き起こすフッ酸の発生の抑制によって寿命性能を改善する方法が検討されている。
【０００９】
また、特許文献４には、高分子ゲル電解質を用いた非水電解質電池において、高分子ゲル電解質に含まれる電解液には、リチウムビス（オキサイド）ボレートやＬｉＰＦ６などから選ばれる少なくとも１種のリチウム塩を含む技術が開示されている。
【００１０】
さらに、特許文献５に示されるように、不飽和スルトン化合物を含有する非水電解液を用いることによって、電池の容量低下およびガス発生を抑制して、寿命特性を改善する方法が検討されている。
【特許文献１】特許第２９２４３２９号公報
【特許文献２】特表２００２−５１９３５２号公報
【特許文献３】特表２００３−５３６２２９号公報
【特許文献４】特開２００５−０５０７５５号公報
【特許文献５】特開２００２−３２９５２８号公報
【発明の開示】
【発明が解決しようとする課題】
【００１１】
しかしながら、特許文献１に記載のように、電解液の溶媒にメチルアセテートなどのカルボン酸エステルを用いた場合、カルボン酸エステルは鎖状炭酸エステルよりも還元されやすいために、寿命性能が悪くなるという問題があった。
【００１２】
特許文献２や特許文献３に記載のように、電解質塩にリチウムビス（オキサラト）ボレートを用いる場合、非水電解質の伝導率がＬｉＰＦ６をＬｉ塩として用いた非水電解質よりも低いために、低温放電性能が低下する問題があった。
【００１３】
特許文献４には、電解質塩としてリチウムビス（オキサイド）ボレートを用いた例は記載されていないため、最適濃度や他のリチウム塩と組み合わせた場合の電池特性は不明であった。
【００１４】
特許文献５では、非水電解液に不飽和スルトン化合物を含有させることにより、非水電解液二次電池の高温環境下での寿命特性の改善効果は認められたが、低温放電性能が低下するという問題があった。
【００１５】
そこで、本発明は、サイクル寿命性能と、サイクル後の低温放電性能とが良好な非水電解質二次電池を提供することを目的とする。
【課題を解決するための手段】
【００１６】
本願発明者らは、上記課題を解決するために鋭意研究を重ねた結果、前記非水電解質中に、化学式１で示されるリチウムビス（オキサラト）ボレートを０．１〜１．０質量％と、化学式２で示される不飽和スルトン化合物を０．２〜１．５質量％とを含有させることによって、サイクル寿命性能と、サイクル後の低温放電性能とが良好な非水電解質二次電池を得ることができることを見出した。また、前記不飽和スルトン化合物として、化３で示される１，３−プロペンスルトンを用いることで、特に良好なサイクル寿命性能と、サイクル後の低温放電性能とが得られることを見出した。
【００１７】
請求項１の発明は、正極と、負極と、非水電解質とを備えた非水電解質二次電池において、前記非水電解質中に、化学式（１）で示されるリチウムビス（オキサラト）ボレート０．１〜１．０質量％と、化学式（２）で示される不飽和スルトン化合物とを含有することを特徴とする。
【００１８】
【化１】
0004807072.tif 000002
【００１９】
【化２】
0004807072.tif 000003
ただし、化学式（２）において、Ｒ１〜Ｒ４は、それぞれ独立して、水素、フッ素、または炭素数１〜４のフッ素を含んでもよい炭化水素基であり、ｎは１〜３の整数である。
【００２０】
請求項２の発明は、上記非水電解質二次電池において、不飽和スルトン化合物として化学式（３）で示される１，３−プロペンスルトンを用いることを特徴とする。
【００２１】
【化３】
0004807072.tif 000004
請求項３の発明は、正極と、負極と、非水電解質とを備えた非水電解質二次電池の製造方法において、前記非水電解質中に、化学式（１）で示されるリチウムビス（オキサラト）ボレート０．１〜１．０質量％と、化学式（２）で示される不飽和スルトン化合物０．２〜１．５質量％とを含有することを特徴とする。
【００２２】
【化４】
0004807072.tif 000005
【００２３】
【化５】
0004807072.tif 000006
ただし、式（２）において、Ｒ１〜Ｒ４は、それぞれ独立して、水素、フッ素、または炭素数１〜４のフッ素を含んでもよい炭化水素基であり、ｎは１〜３の整数である。
【発明の効果】
【００２４】
請求項１の発明によれば、リチウムイオンを吸蔵・放出する物質を含む正極と、負極と、非水電解質とで構成する非水電解質二次電池において、前記非水電解質中に、化学式（１）で示されるリチウムビス（オキサラト）ボレートを０．１〜１．０質量％と、化学式（２）で示される不飽和スルトン化合物とを同時に含有することによって、充放電サイクルにともなう放電容量の低下が抑制され、かつ充放電サイクル後においても良好な低温放電性能を得ることができる。
【００２５】
この理由は明確には解明されていないが、一般に、電池を充放電サイクルさせた場合、貴な電位を有する正極および卑な電位を有する負極上で非水電解質の酸化および還元反応が進行し、ガス発生、活物質の集電性の低下、電極上への高抵抗の被膜形成および正負極の容量バランスのずれなどがおこることによって、電池の放電容量の低下、つまりサイクル寿命性能の低下や、低温放電性能の低下が生じると考えられている。
【００２６】
リチウムビス（オキサラト）ボレートと不飽和スルトン化合物とを合わせて用いることで、それぞれを単独で用いた場合よりも特異的に良好な特性が得られるのは、リチウムビス（オキサラト）ボレートと不飽和スルトン化合物とからなる混成皮膜が負極上に形成し、上記の劣化メカニズムの起点のひとつである非水電解質の還元分解を抑制する相乗効果を発揮したためであると推察される。
【００２７】
リチウムビス（オキサラト）ボレートと不飽和スルトン化合物とを同時に含有する場合、非水電解質の総質量に対するリチウムビス（オキサラト）ボレートの含有量が０．１質量％より少ない量では、負極活物質表面上に低抵抗で安定な皮膜を形成することができず、１．０質量％を超える量では、リチウムビス（オキサラト）ボレートの分解によって発生するガスが多くなり、電池膨れが著しくなる。
【００２８】
また、上記不飽和スルトン化合物として、化学式（３）で示される１，３−プロペンスルトンを用いることで、特に優れたサイクル寿命性能と低温放電性能とを得ることができる。この理由は明確には解明できていないが、１，３−プロペンスルトンを用いた場合、他の不飽和スルトン化合物を用いた場合よりも比較的低抵抗な皮膜を負極表面上に形成するためであると推察される。
【００２９】
請求項３の発明によれば、非水電解質二次電池の製造方法において、非水電解質中に、化学式（１）で示されるリチウムビス（オキサラト）ボレートを０．１〜１．０質量％と、化学式（２）で示される不飽和スルトン化合物を０．２〜１．５質量％とを同時に含有させることにより、充放電サイクルにともなう放電容量の低下が抑制され、かつ充放電サイクル後においても良好な低温放電性能を得ることができる。
【００３０】
なお、非水電解質二次電池の製造時の非水電解質中に、不飽和スルトン化合物の含有量が０．２質量％より少ない場合は、十分な寿命性能を得ることができず、１．５質量％を超える場合は、不飽和スルトン化合物に起因する高抵抗な皮膜が形成されるため、十分な低温放電性能を得ることができない。
【発明を実施するための最良の形態】
【００３１】
本発明は、正極と、負極と、非水電解質とを備えた非水電解質二次電池において、前記非水電解質中に、リチウムビス（オキサラト）ボレート０．１〜１．０質量％と、不飽和スルトン化合物とを含有することを特徴とする。
【００３２】
ここで、リチウムビス（オキサラト）ボレートとは、化学式（１）で示される構造を有するものであり、また、不飽和スルトン化合物とは、化学式（２）で示される構造を有するものである。
【００３３】
【化６】
0004807072.tif 000007
【００３４】
【化７】
0004807072.tif 000008
ただし、化学式（２）において、Ｒ１〜Ｒ４は、それぞれ独立して、水素、フッ素、または炭素数１〜４のフッ素を含んでもよい炭化水素基であり、ｎは１〜３の整数である。また、化学式（２）において、ｎ＝２または３の場合、各炭素に結合するＲ１およびＲ２は、それぞれ独立して、水素、フッ素、または炭素数１〜４のフッ素を含んでもよい炭化水素基である。
【００３５】
ここで化学式（２）で示される不飽和スルトン化合物の具体例としては、１，３−プロペンスルトン、１−メチル−１，３−プロペンスルトン、１−フルオロ−１，３−プロペンスルトン、２−メチル−１，３−プロペンスルトン、２−フルオロ−１，３−プロペンスルトン、３−メチル−１，３−プロペンスルトン、３−フルオロ−１，３−プロペンスルトン、１−エチル−１，３−プロペンスルトン、２−エチル−１，３−プロペンスルトン、３−エチル−１，３−プロペンスルトン、２，３−ジメチル−１，３−プロペンスルトン、１，４−ブテンスルトンなどが挙げられる。
【００３６】
これらは単独でまたは混合して使用することができるが、負極表面上に形成する皮膜の抵抗上昇を抑制する点から、化学式（３）で示される１，３−プロペンスルトンを用いることが好ましい。また、Ｒ１〜Ｒ４が炭素数５以上の炭化水素基のものや、ｎが４以上の不飽和スルトン化合物は非水電解質の粘度上昇による注液性の低下を招くため、好ましくない。
【００３７】
【化８】
0004807072.tif 000009
さらに本発明は、正極と、負極と、非水電解質とを備えた非水電解質二次電池の製造方法において、前記非水電解質中に、化学式（１）で示されるリチウムビス（オキサラト）ボレート０．１〜１．０質量％と、化学式（２）で示される不飽和スルトン化合物０．２〜１．５質量％とを含有することを特徴とする。
【００３８】
【化９】
0004807072.tif 000010
【００３９】
【化１０】
0004807072.tif 000011
ただし、化学式（２）において、Ｒ１〜Ｒ４は、それぞれ独立して、水素、フッ素、または炭素数１〜４のフッ素を含んでもよい炭化水素基であり、ｎは１〜３の整数である。また、化学式（２）において、ｎ＝２または３の場合、各炭素に結合するＲ１およびＲ２は、それぞれ独立して、水素、フッ素、または炭素数１〜４のフッ素を含んでもよい炭化水素基である。
【００４０】
非水電解質としては、電解液または固体電解質のいずれも使用することができる。電解液を用いる場合には、電解液溶媒として、エチレンカーボネート、プロピレンカーボネート、ブチレンカーボネート、トリフルオロプロピレンカーボネートなどの環状炭酸エステルを含んでいてもよく、その他溶媒としてγ−ブチロラクトン、γ−バレロラクトン、スルホラン、１，２−ジメトキシエタン、１，２−ジエトキシエタン、テトラヒドロフラン、２−メチルテトラヒドロフラン、３−メチル−１，３−ジオキソランやハロゲン化ジオキソラン、ジメチルカーボネート、ジエチルカーボネート、エチルメチルカーボネート、メチルプロピルカーボネート、エチルプロピルカーボネート、ジプロピルカーボネート、メチルイソプロピルカーボネート、エチルイソプロピルカーボネート、ジイソプロピルカーボネート、ジブチルカーボネート、アセトニトリル、ハロゲン化アセトニトリルや、エトキシペンタフルオロシクロトリホスファゼンなどのアルコキシおよびハロゲン置換環状ホスファゼン類および鎖状ホスファゼン類、また、リン酸トリエチルやリン酸トリメチルなどのリン酸エステル類、Ｎ−メチルオキサゾリジノン、Ｎ−エチルオキサゾリジノン等の非水溶媒を含んでいてもよく、単独で、またはこれらを混合して使用することができる。
【００４１】
好ましくは、環状炭酸エステルとしてエチレンカーボネートとプロピレンカーボネートを単独または混合したものを用い、鎖状炭酸エステルとしてジメチルカーボネート、ジエチルカーボネート、エチルメチルカーボネートを単独または混合したものを用いることが好ましい。また、非水電解液の溶媒中の環状炭酸エステルは体積比で１０〜６０％が好ましく、２０〜５０％であることがより好ましい。鎖状炭酸エステルの含有量は４０〜９０％が好ましく、５０〜８０％であることがより好ましい。
【００４２】
また、環状炭酸エステルと鎖状炭酸エステルの他に、メチルアセテート、エチルアセテート、エチルモノフルオロアセテート、プロピルアセテート、ブチルアセテート、メチルプロピオネート、エチルプロピオネート、プロピルプロピオネート、メチルブチレート、エチルブチレート、プロピルブチレートなどに代表される鎖状カルボン酸エステルを含んでいてもよく、その非水電解液の溶媒に対する割合は０％〜８０％まで適宜決定すればよい。
【００４３】
非水電解質は、これらの非水溶媒に支持塩を溶解して使用する。一般に、リチウムビス（オキサラト）ボレートは支持塩として知られているが、本発明におけるリチウムビス（オキサラト）ボレートは負極表面上への皮膜形成剤として使用されるため、支持塩とはならない。支持塩としては、ＬｉＣｌＯ４、ＬｉＰＦ６、ＬｉＢＦ４、ＬｉＡｓＦ６、ＬｉＣＦ３ＣＯ２、ＬｉＣＦ３ＳＯ３、ＬｉＣＦ３ＣＦ２ＳＯ３、ＬｉＣＦ３ＣＦ２ＣＦ２ＳＯ３、ＬｉＮ（ＳＯ２ＣＦ３）２、ＬｉＮ（ＳＯ２ＣＦ２ＣＦ３）２、ＬｉＮ（ＣＯＣＦ３）２、ＬｉＮ（ＣＯＣＦ２ＣＦ３）２、ＬｉＢＦ２Ｃ２Ｏ４、ＬｉＰＦ２（Ｃ２Ｏ４）２およびＬｉＰＦ３（ＣＦ２ＣＦ３）３などの塩もしくはこれらの混合物を使用することができ、より好ましくはＬｉＰＦ６を用いるか、あるいはＬｉＰＦ６を主体とし、前記電解質を少量混合して用いることが好ましい。
【００４４】
また、電池特性向上のために、リチウムビス（オキサラト）ボレートと不飽和スルトン化合物に加えて少量の添加剤を非水電解質中に混合してもよく、ビニレンカーボネートやビニルエチレンカーボネートなどの不飽和結合含有カーボネート、ビフェニル、シクロヘキシルベンゼン、ｔｅｒｔ−ブチルベンゼン、フルオロビフェニル、フルオロベンゼン、アニソール類などの芳香族化合物やフルオロオクタンなどのハロゲン置換アルカンなどを目的に応じて適宜添加してもよく、溶媒のエステル交換反応の抑制を目的とした場合は、ビニレンカーボネートなどの不飽和結合含有カーボネートを混合して用いてもよい。
【００４５】
固体電解質を用いる場合は、高分子固体電解質として有孔性高分子固体電解質膜を用い、高分子固体電解質にさらに環状炭酸エステルと鎖状炭酸酸エステルとを含む非水電解液を含有させることで良い。
【００４６】
本発明を適用する非水電解質二次電池の正極活物質としては、特に制限はなく、種々の材料を適宜使用できる。例えば、二酸化マンガン、五酸化バナジウムのような遷移金属化合物や、硫化鉄、硫化チタンのような遷移金属カルコゲン化合物、さらにはこれらの遷移金属とリチウムの複合酸化物ＬｉｘＭＯ２−δ（ただし、Ｍは、Ｃｏ、ＮｉまたはＭｎを表し、０．４≦ｘ≦１．２、０≦δ≦０．５である複合酸化物）、またはこれらの複合酸化物にＡｌ、Ｍｎ、Ｆｅ、Ｎｉ、Ｃｏ、Ｃｒ、Ｔｉ、Ｚｎから選ばれる少なくとも一種の元素、または、Ｐ、Ｂなどの非金属元素を含有した化合物を使用することができる。さらに、リチウムとニッケルの複合酸化物、すなわちＬｉｘＮｉｐＭ１ｑＭ２ｒＯ２−δで表される正極活物質（ただし、Ｍ１、Ｍ２はＡｌ、Ｍｎ、Ｆｅ、Ｎｉ、Ｃｏ、Ｃｒ、Ｔｉ、Ｚｎから選ばれる少なくとも一種の元素、または、Ｐ、Ｂなどの非金属元素でもよい。さらに０．４≦ｘ≦１．２、０．８≦ｐ＋ｑ＋ｒ≦１．２、０≦δ≦０．５である）などを用いることができる。また、有機化合物としては、例えばポリアニリン等の導電性ポリマー等が挙げられる。さらに、無機化合物、有機化合物を問わず、上記各種活物質を混合して用いてもよい。
【００４７】
さらに、負極材料たる化合物としては、グラファイト、難黒鉛化性炭素（ハードカーボン）、易黒鉛化性炭素（ソフトカーボン）等の炭素質材料が好適であり、これらの炭素材料と共にＡｌ、Ｓｉ、Ｓｎなどの合金系化合物や金属Ｌｉを含んでいてもよいが、安全性や寿命性能の面から難黒鉛化性炭素や易黒鉛化性炭素を主体とすることが特に好ましい。
【００４８】
また、本発明に係る非水電解質電池の隔離体としては、織布、不織布、合成樹脂微多孔膜等を用いることができ、特に、合成樹脂微多孔膜を好適に用いることができる。なかでもポリエチレン及びポリプロピレン製微多孔膜や、アラミドなどを加工した耐熱性樹脂またはこれらを複合した微多孔膜等のポリオレフィン系微多孔膜が、厚さ、膜強度、膜抵抗等の面で好適に用いられる。
【００４９】
さらに、高分子固体電解質等の固体電解質を用いることで、セパレータを兼ねさせることもできる。さらに、合成樹脂微多孔膜と高分子固体電解質等を組み合わせて使用してもよい。この場合、高分子固体電解質として有孔性高分子固体電解質膜を用い、高分子固体電解質にさらに電解液を含有させる。
【００５０】
また、電池の形状は特に限定されるものではなく、角形、長円筒形、コイン形、ボタン形、シート形、円筒型電池等の様々な形状の非水電解質二次電池に適用可能である。
【実施例】
【００５１】
以下、本発明を適用した具体的な実施例について説明するが、本発明は本実施例により何ら限定されるものではなく、その主旨を変更しない範囲において適宜変更して実施することが可能である。
【００５２】
［実施例１〜１５および比較例１〜１１］
［実施例１］
図１は、本実施例の角形非水電解質二次電池の概略断面図である。この角形非水電解質二次電池１は、アルミニウム集電体に正極合材を塗布してなる正極３と、銅集電体に負極合材を塗布してなる負極４とがセパレータ５を介して巻回された扁平巻状電極群２と、非水電解液とを電池ケース６に収納してなる、幅３０ｍｍ×高さ５０ｍｍ×厚さ５ｍｍのものである。
【００５３】
電池ケース６には、安全弁８を設けた電池蓋７がレーザー溶接によって取り付けられ、正極３は正極リード１０を介して電池蓋７と接続され、負極４は負極リード１１を介して負極端子９と接続されている。
【００５４】
正極板は、結着剤であるポリフッ化ビニリデン８質量％と導電剤であるアセチレンブラック６質量％とスピネル型リチウムマンガン複合酸化物（ＬｉＭｎ２Ｏ４）である正極活物質８６質量％とを混合してなる正極合材に、Ｎ−メチルピロリドンを加えてペースト状に調製した後、これを厚さ２０μｍのアルミニウム箔集電体両面に塗布、乾燥することによって作製した。
【００５５】
負極板は、難黒鉛化性炭素９０質量％とポリフッ化ビニリデン１０質量％をＮ−メチルピロリドンに加えてペースト状に調製した後、これを厚さ１０μｍの銅箔集電体両面に塗布、乾燥することによって製作した。
【００５６】
セパレータには、ポリエチレン微多孔膜を用いた。非水電解質としては、エチレンカーボネート（ＥＣ）：ジメチルカーボネート（ＤＭＣ）：エチルメチルカーボネート（ＥＭＣ）＝２５：３５：４０（体積比）の混合溶媒にＬｉＰＦ６を１ｍｏｌ／Ｌ溶解した溶液を用いた。
【００５７】
さらに、非水電解質中に、化学式（１）で示されるリチウムビス（オキサラト）ボレート（以下では「ＬｉＢＯＢ」と略す）を０．１０質量％と、化学式（３）で示される１，３−プロペンスルトン（以下では「ＰＳ」と略す）を０．２０質量％とを含有させた非水電解質を用いた。以上の構成・手順で実施例１の非水電解質二次電池を作製した。
【００５８】
【化１１】
0004807072.tif 000012
【００５９】
【化１２】
0004807072.tif 000013
なお、ここで「非水電解質中にＬｉＢＯＢを０．１０質量％含有させる」とは、ＥＣとＤＭＣとＥＭＣとＬｉＰＦ６とＬｉＢＯＢとＰＳの合計質量に対するＬｉＢＯＢの質量の割合が０．１０％であることを意味し、「非水電解質中に１，３−プロペンスルトンを０．２０質量％含有させる」とは、ＥＣとＤＭＣとＥＭＣとＬｉＰＦ６とＬｉＢＯＢとＰＳの合計質量に対するＰＳの質量の割合が０．２０％であることを意味する。
【００６０】
［実施例２］
非水電解質中にＬｉＢＯＢを０．５０質量％、ＰＳを０．２０質量％含有させたこと以外は実施例１と同様にして、実施例２の非水電解質二次電池を作製した。
【００６１】
［実施例３］
非水電解質中にＬｉＢＯＢを１．００質量％、ＰＳを０．２０質量％含有させたこと以外は実施例１と同様にして、実施例３の非水電解質二次電池を作製した。
【００６２】
［実施例４］
非水電解質中にＬｉＢＯＢを０．１０質量％、ＰＳを１．００質量％含有させたこと以外は実施例１と同様にして、実施例４の非水電解質二次電池を作製した。
【００６３】
［実施例５］
非水電解質中にＬｉＢＯＢを０．５０質量％、ＰＳを１．００質量％含有させたこと以外は実施例１と同様にして、実施例５の非水電解質二次電池を作製した。
【００６４】
［実施例６］
非水電解質中にＬｉＢＯＢを１．００質量％、ＰＳを１．００質量％含有させたこと以外は実施例１と同様にして、実施例６の非水電解質二次電池を作製した。
【００６５】
［実施例７］
非水電解質中にＬｉＢＯＢを０．１０質量％、ＰＳを１．５０質量％含有させたこと以外は実施例１と同様にして、実施例７の非水電解質二次電池を作製した。
【００６６】
［実施例８］
非水電解質中にＬｉＢＯＢを０．５０質量％、ＰＳを１．５０質量％含有させたこと以外は実施例１と同様にして、実施例８の非水電解質二次電池を作製した。
【００６７】
［実施例９］
非水電解質中にＬｉＢＯＢを１．００質量％、ＰＳを１．５０質量％含有させたこと以外は実施例１と同様にして、実施例９の非水電解質二次電池を作製した。
【００６８】
［実施例１０］
非水電解質中にＬｉＢＯＢを０．１０質量％、ＰＳを０．１０質量％含有させたこと以外は実施例１と同様にして、比較例１０の非水電解質二次電池を作製した。
【００６９】
［実施例１１］
非水電解質中にＬｉＢＯＢを０．５０質量％、ＰＳを０．１０質量％含有させたこと以外は実施例１と同様にして、比較例１１の非水電解質二次電池を作製した。
【００７０】
［実施例１２］
非水電解質中にＬｉＢＯＢを１．００質量％、ＰＳを０．１０質量％含有させたこと以外は実施例１と同様にして、比較例１２の非水電解質二次電池を作製した。
【００７１】
［実施例１３］
非水電解質中にＬｉＢＯＢを０．１０質量％、ＰＳを２．００質量％含有させたこと以外は実施例１と同様にして、比較例１３の非水電解質二次電池を作製した。
【００７２】
［実施例１４］
非水電解質中にＬｉＢＯＢを０．５０質量％、ＰＳを２．００質量％含有させたこと以外は実施例１と同様にして、比較例１４の非水電解質二次電池を作製した。
【００７３】
［実施例１５］
非水電解質中にＬｉＢＯＢを１．００質量％、ＰＳを２．００質量％含有させたこと以外は実施例１と同様にして、比較例１５の非水電解質二次電池を作製した。
【００７４】
［比較例１］
ＬｉＢＯＢとＰＳとを含まない非水電解質を用いたこと以外は実施例１と同様にして、比較例１の非水電解質二次電池を作製した。
【００７５】
［比較例２］
非水電解質中にＬｉＢＯＢを０．０１質量％、ＰＳを０．２０質量％含有させたこと以外は実施例１と同様にして、比較例２の非水電解質二次電池を作製した。
【００７６】
［比較例３］
非水電解質中にＬｉＢＯＢを１．２質量％、ＰＳを０．２０質量％含有させたこと以外は実施例１と同様にして、比較例３の非水電解質二次電池を作製した。
【００７７】
［比較例４］
非水電解質中にＬｉＢＯＢを０．０１質量％、ＰＳを１．００質量％含有させたこと以外は実施例１と同様にして、比較例４の非水電解質二次電池を作製した。
【００７８】
［比較例５］
非水電解質中にＬｉＢＯＢを１．２０質量％、ＰＳを１．００質量％含有させたこと以外は実施例１と同様にして、比較例５の非水電解質二次電池を作製した。
【００７９】
［比較例６］
非水電解質中にＬｉＢＯＢを０．０１質量％、ＰＳを１．５０質量％含有させたこと以外は実施例１と同様にして、比較例６の非水電解質二次電池を作製した。
【００８０】
［比較例７］
非水電解質中にＬｉＢＯＢを１．２０質量％、ＰＳを１．５０質量％含有させたこと以外は実施例１と同様にして、比較例７の非水電解質二次電池を作製した。
【００８１】
［比較例８］
非水電解質中にＬｉＢＯＢを０．０１質量％、ＰＳを０．１０質量％含有させたこと以外は実施例１と同様にして、比較例８の非水電解質二次電池を作製した。
【００８２】
［比較例９］
非水電解質中にＬｉＢＯＢを１．２０質量％、ＰＳを０．１０質量％含有させたこと以外は実施例１と同様にして、比較例９の非水電解質二次電池を作製した。
【００８３】
［比較例１０］
非水電解質中にＬｉＢＯＢを０．０１質量％、ＰＳを２．００質量％含有させたこと以外は実施例１と同様にして、比較例１０の非水電解質二次電池を作製した。
【００８４】
［比較例１１］
非水電解質中にＬｉＢＯＢを１．２０質量％、ＰＳを２．００質量％含有させたこと以外は実施例１と同様にして、比較例１１の非水電解質二次電池を作製した。
【００８５】
［特性測定］
実施例１〜１５および比較例１〜１１の角形非水電解質二次電池を各５セルづつ作製し、初期放電容量確認試験をおこなった。初期放電容量は、２５℃において、２５０ｍＡ定電流で４．２Ｖまで、さらに４．２Ｖ定電圧で、合計３時間充電した後、２５０ｍＡ定電流で終止電圧２．５Ｖの条件で放電をおこなった。
【００８６】
つぎに、充放電サイクル寿命試験をおこなった。初期放電容量確認試験時の充放電条件で、４５℃の恒温槽中にて５００サイクルの充放電をおこない、その後、２５℃で５時間冷却した後に２５℃で容量確認試験をおこなった。
【００８７】
その後、−２０℃での低温放電試験をおこなった。低温放電試験は、２５℃において、初期放電容量確認試験時の充電条件で充電した後、電池を−２０℃で５時間冷却し、−２０℃の恒温槽中で、２５０ｍＡ定電流で終止電圧２．５Ｖの条件で放電をおこなった。
【００８８】
なお、４５℃充放電サイクル試験の５００サイクル目の「容量保持率」は、初期放電容量に対する４５℃充放電５００サイクル後の２５℃での放電容量の割合を１００分率で示したものである。また、「低温保持率」は、高温充放電５００サイクル後の電池において、初期放電容量に対する−２０℃での放電容量の割合を１００分率で示したものである。
【００８９】
実施例１〜９および比較例１〜１７の非水電解質二次電池の電解質中のＬｉＢＯＢおよびＰＳの含有量、試験結果を表１に示す。なお、表１において、「容量保持率」および「低温保持率」は、５セルの平均値を示したものである。
【００９０】
【表１】
0004807072.tif 000014
【００９１】
表１の結果から、非水電解質中に、リチウムビス（オキサラト）ボレートを０．２〜１．０質量％含有し、かつ１，３−プロペンスルトンを含有した実施例１〜１５のサイクル寿命性能および低温放電性能は、いずれの添加剤も含有しない比較例１よりも著しく良好であることがわかった。
【００９２】
また、実施例１〜１５のサイクル寿命性能および低温放電性能は、リチウムビス（オキサラト）ボレートの含有量が０．１〜１．０質量％の範囲内にない比較例２〜１１よりも非常に良好であった。
【００９３】
なお、非水電解質中に、リチウムビス（オキサラト）ボレートを０．２〜１．０質量％含有した実施例１〜１５の中では、１，３−プロペンスルトンを０．２０〜１．５質量％含有した実施例１〜９の方が、１，３−プロペンスルトンを０．１０質量％含有した実施例１０〜１２および２．００質量％含有した実施例１３〜１５よりも、サイクル寿命性能および低温放電性能とも優れていることがわかった。
【００９４】
この原因は現時点では不明であるが、リチウムビス（オキサラト）ボレートに起因する低温放電性能に優れた性質と、１，３−プロペンスルトンに起因するサイクル寿命性能に優れた性質とを兼ね備えた混成皮膜が負極表面上に形成され、特異な作用を発揮したためであると推察される。
【００９５】
［実施例１６、１７および比較例１２］
［実施例１６］
非水電解質中にＬｉＢＯＢを０．１０質量％含有し、ＰＳに代えて１−フルオロ−１，３−プロペンスルトンを０．２０質量％添加したこと以外は実施例１と同様にして、実施例１６の非水電解質二次電池を作製した。
【００９６】
［実施例１７］
非水電解質中にＬｉＢＯＢを０．１０質量％含有し、ＰＳに代えて１，４−ブテンスルトンを０．２０質量％添加したこと以外は実施例１と同様にして、実施例１７の非水電解質二次電池を作製した。
【００９７】
［比較例１２］
非水電解質中にＬｉＢＯＢに０．１０質量％含有し、ＰＳに代えてエチレンサルファイトを０．２０質量％添加したこと以外は実施例１と同様にして、比較例１２の非水電解質二次電池を作製した。
【００９８】
［特性測定］
実施例１６、１７および比較例１２の角形非水電解質二次電池を各５セルづつ作製し、実施例１と同等の条件で、初期放電容量確認試験、４５℃での充放電サイクル寿命試験および−２０℃での低温放電試験をおこなった。
【００９９】
実施例１６、１７および比較例１２の非水電解質二次電池の電解質中のＬｉＢＯＢ含有量、添加溶媒の含有量、試験結果を表２に示す。なお、表２において、「容量保持率」および「低温保持率」は、５セルの平均値を示したものである。
【０１００】
【表２】
0004807072.tif 000015
【０１０１】
表２から、実施例１６および実施例１７に示すように、種々の不飽和スルトン化合物を用いた場合においても良好なサイクル寿命性能と高い低温放電性能とが得られることがわかった。しかし、比較例１２のように、不飽和スルトン化合物以外の溶媒を添加した場合には、サイクル寿命性能、低温放電性能とも改善されなかった。
【０１０２】
［実施例１８〜２４］
［実施例１８］
非水電解質溶媒の組成をＥＣ：ＤＭＣ＝２５：７５（体積比）としたこと以外は実施例１と同様にして、実施例１８の非水電解質二次電池を作製した。
【０１０３】
［実施例１９］
非水電解質溶媒の組成をＥＣ：ＥＭＣ＝２５：７５（体積比）としたこと以外は実施例１と同様にして、実施例１９の非水電解質二次電池を作製した。
【０１０４】
［実施例２０］
非水電解質溶媒の組成をＥＣ：ＤＥＣ＝２５：７５（体積比）としたこと以外は実施例１と同様にして、実施例２０の非水電解質二次電池を作製した。
【０１０５】
［実施例２１］
非水電解質溶媒の組成をＥＣ：ＤＭＣ：ＥＭＣ：ＤＥＣ＝２０：２０：３０：３０（体積比）としたこと以外は実施例１と同様にして、実施例２１の非水電解質二次電池を作製した。
【０１０６】
［実施例２２］
非水電解質溶媒の組成をＰＣ：ＤＭＣ：ＥＭＣ＝２０：４０：４０（体積比）としたこと以外は実施例１と同様にして、実施例２２の非水電解質二次電池を作製した。
【０１０７】
［実施例２３］
非水電解質溶媒の組成をＥＣ：エチルアセテート＝２５：７５（体積比）としたこと以外は実施例１と同様にして、実施例２３の非水電解質二次電池を作製した。
【０１０８】
［実施例２４］
非水電解質溶媒の組成をＥＣ：メチルプロピオネート＝２５：７５（体積比）としたこと以外は実施例１と同様にして、実施例２４の非水電解質二次電池を作製した。
【０１０９】
［特性測定］
実施例１８〜２４の角形非水電解質二次電池を各５セルづつ作製し、実施例１と同等の条件で、初期放電容量確認試験、４５℃での充放電サイクル寿命試験および−２０℃での低温放電試験をおこなった。
【０１１０】
実施例１８〜２４の非水電解質二次電池の電解質の溶媒組成および試験結果を表３に示す。なお、表３において、「容量保持率」および「低温保持率」は、５セルの平均値を示したものである。
【０１１１】
【表３】
0004807072.tif 000016
【０１１２】
表３から、電解質の溶媒組成として、環状カーボネートと鎖状カーボネートの種類や混合比率を変化させた場合や、また、鎖状カーボネートの代わりにエチルアセテートやメチルプロピオネートなどの鎖状カルボン酸エステルを用いた場合にも同様の効果が得られることがわかった。
【０１１３】
なお、上記実施例では、電解質塩として濃度１ｍｏｌ／ｌのＬｉＰＦ６を用いたが、電解質塩の種類や濃度を変化させた場合にも同様の効果が得られた。
【０１１４】
さらに、正極活物質としてリチウムコバルト酸化物やリチウムニッケル酸化物やそれらの混合系を用いた場合にも同様の効果が得られ、負極活物質として黒鉛やコークス類、また、負極の一部に合金を用いた場合でも同様の効果が得られた。
【０１１５】
以上のことから、非水電解質中に、リチウムビス（オキサラト）ボレートを０．１〜１．０質量％含有し、かつ不飽和スルトン化合物を含有させることで、良好なサイクル寿命性能と高い低温放電性能とが得られることがわかった。
【０１１６】
また、正極と、負極と、非水電解質とを備えた非水電解質二次電池の製造方法において、前記非水電解質中に、リチウムビス（オキサラト）ボレート０．１〜１．０質量％と、不飽和スルトン化合物０．２〜１．５質量％とを含有させることにより、良好なサイクル寿命性能と高い低温放電性能とを示す非水電解質二次電池を製造できることがわかった。
【図面の簡単な説明】
【０１１７】
【図１】本発明の実施例及び比較例の角形電池の断面構造を示す図。
【符号の説明】
【０１１８】
１  角型非水電解質二次電池
２  巻回型電極群
３  正極
４  負極
５  セパレータ
【図１】
0004807072.tif 000022